ГЛУШЕНОЕ СТЕКЛО
OPACIFIED GLASS

Изобретение относится к технологии силикатов, а именно стекла, которое может быть использовано в строительстве.
2
2
3
2
3
2
2
2
2
3
Известно глушеное стекло, содержащее следующие компоненты, мас.%: SiO 51,5-64,0; AlO 9,8-12,5; FeO 1,5-3,0; TiO 9,5-11,5; CaO 7,0-8,5; MgO 3,5-9,5; NaO 2,5-3,5; KO 2,0-3,5; CoO 0,5-1,5 [1].
Задачей изобретения является повышение степени глушения стекла.
2
2
3
2
3
2
2
2
3
2
2
2
3
2
3
2
2
2
3
2
Технический результат достигается тем, что стекло, включающее SiO, AlO, FeO, TiO, CaO, MgO, KO, CoO, дополнительно содержит NiO и SnO при следующем соотношении компонентов, мас.%: SiO 46,5-47,5; AlO 12,1-13,5; FeO 3,2-4,2; TiO 3,0-3,7; CaO 9,5-10,5; MgO 0,8-1,0; KO 16,0-17,2; CoO 0,5-1,5; NiO 2,8-3,5; SnO 1,0-1,5.
В таблице приведены составы глушеного стекла.
Стекло может быть сварено в электропечах любой конструкции при температуре 1450-1480°C. Отжиг изделий целесообразно проводить при температуре 650°C. Степень глушения стекла после отжига составит ~90%.
Источник информации
1. SU 1414809, C03C 3/087, 1988.